ДУПЛЕКСНЫЕ НЕРЖАВЕЮЩИЕ СТАЛИ И ИХ ПРИМЕНЕНИЯ

1.Применение дуплексной нержавеющей стали в установке производства мочевины и/или в способе производства мочевины, причем дуплексная нержавеющая сталь содержит в массовых процентах (мас.%):
C 0,03 или менее;
Si 0,5 или менее;
Mn 2,5 или менее;
Cr от более 30,0 до 35,0
Ni от 5,5 до 8,0;
Co от 0,01 до 0,8;
Mo от 2,0 до 2,5;
W 2,5 или менее;
N от 0,3 до 0,6;
Cu 1,0 или менее;
одно или более из следующего:
Ca 0,0040 или менее;
Mg 0,0040 или менее;
один или более редкоземельных элементов в общем количестве 0,1 или менее;
остальное составляет Fe и примеси;
причем дуплексная нержавеющая сталь имеет композиционный параметр (Z), представляющий совокупные содержания Ni, Co, Mo и определяемый по формуле (I):
Z=1,062 (Ni+Co) + 4,185 Mo (I),
где Ni, Co, Mo представляют массовый процент Ni, Co, Mo, соответственно;
причем указанный композиционный параметр (Z) находится в диапазоне от 14,95 до 19,80.
2.Применение по п.1, в котором дуплексная нержавеющая сталь содержит 0,001-0,02 мас.% C.
3.Применение по п.1 или 2, в котором дуплексная нержавеющая сталь содержит 30,5-35 мас.% Cr.
4.Применение по любому из предшествующих пунктов, в котором дуплексная нержавеющая сталь содержит 30,5-32 мас.% Cr.
5. Применение по любому из предшествующих пунктов, в котором дуплексная нержавеющая сталь содержит 30,5-31,6 мас.% Cr.
6. Применение по любому из предшествующих пунктов, в котором дуплексная нержавеющая сталь содержит 0,001-0,9 мас.% Cu.
7. Применение по любому из предшествующих пунктов, в котором дуплексная нержавеющая сталь содержит 0,10-0,90 мас.% Cu или 0,10-0,40 мас.% Cu.
8. Применение по любому из предшествующих пунктов, в котором дуплексная нержавеющая сталь содержит 0,02-0,6 мас.% Co.
9. Применение по любому из предшествующих пунктов, в котором дуплексная нержавеющая сталь содержит 6,0-7,5 мас.% Ni.
10. Применение по любому из предшествующих пунктов, в котором дуплексная нержавеющая сталь содержит 0,5-2,5 мас.% марганца.
11. Применение по любому из предшествующих пунктов, в котором дуплексная нержавеющая сталь содержит 0,5-2,2 мас.% марганца.
12. Применение по любому из предшествующих пунктов, в котором дуплексная нержавеющая сталь содержит 0,001-2,5 мас.% W.
13. Применение по любому из предшествующих пунктов, в котором дуплексная нержавеющая сталь содержит 0,02-1,0 мас.% W.
14. Применение по любому из предшествующих пунктов, в котором дуплексная нержавеющая сталь содержит 0,001-0,004 мас.% кальция.
15. Применение по любому из предшествующих пунктов, в котором дуплексная нержавеющая сталь содержит 0,001-0,004 мас.% магния (Mg).
16. Применение по любому из предшествующих пунктов, в котором дуплексная нержавеющая сталь содержит один или более редкоземельных элементов в общем количестве 0,05 или менее.
17. Применение по любому из предшествующих пунктов, в котором дуплексная нержавеющая сталь содержит один или более редкоземельных элементов, выбранных из группы, состоящей из лантана (La), церия (Ce), празеодима (Pr) и их смесей.
18. Применение по любому из предшествующих пунктов, в котором дуплексная нержавеющая сталь содержит, в качестве примесей, не более 0,025 мас.% фосфора (P) и/или не более 0,005 мас.% серы (S).
19. Применение по любому из предшествующих пунктов, в котором дуплексная нержавеющая сталь находится в контакте с раствором карбамата аммония, имеющим концентрацию карбамата аммония в диапазоне от 15 мас.% до 95 мас.%, в частности от 50 мас.% до 95 мас.%
20. Применение по любому из предшествующих пунктов, в котором дуплексная нержавеющая сталь находится в контакте с раствором карбамата аммония при температуре 185°С или выше, предпочтительно 190°С или выше, более предпочтительно 205°С или выше.
3
2
21. Применение по любому из предшествующих пунктов, в котором дуплексная нержавеющая сталь используется при максимальной температуре 185°С или выше, предпочтительно 190°С или выше, более предпочтительно 205°С или выше, более предпочтительно в диапазоне 205-215°C; и/или при максимальном давлении 150 бар или выше, предпочтительно 156 бар или выше и более предпочтительно примерно 160 бар или выше; и/или в среде, имеющей молярное отношение NH/CO в диапазоне 3,2-3,6.
22. Применение по любому из предшествующих пунктов, в котором среда получения мочевины находится в условиях, не содержащих кислорода.
23. Применение по любому из предшествующих пунктов, в котором дуплексная нержавеющая сталь используется в секции высокого давления установки производства мочевины.
24. Применение по любому из предшествующих пунктов, в котором дуплексная нержавеющая сталь используется в аппарате, оборудовании или устройстве, осуществляющем процесс десорбции аммиака или процесс самодесорбции в способе или установке производства мочевины.
25. Применение по любому из предшествующих пунктов, в котором дуплексная нержавеющая сталь используется в десорбере высокого давления, выполненном с возможностью десорбции аммиака или самодесорбции в способе или установке производства мочевины.
26. Применение по п.25, в котором дуплексная нержавеющая сталь снабжена покрывающим слоем из циркония или сплава циркония, который покрывает по меньшей мере часть поверхности дуплексной нержавеющей стали.
27. Применение по любому из предшествующих пунктов, в котором композиционный параметр (Z) находится в диапазоне от 14,95 до 19,00, предпочтительно от 14,95 до 18,00, более предпочтительно от 14,95 до 17,50.
28. Аппарат, оборудование или устройство в составе установки для производства мочевины или используемые в способе производства мочевины, содержащие по меньшей мере часть, изготовленную в соответствии с применением по любому из пп.1-27.
29. Установка для производства мочевины, содержащая по меньшей мере один аппарат, оборудование или устройство по п.28.
30. Способ производства мочевины, включающий по меньшей мере одну стадию, осуществляемую в аппарате, оборудовании или устройстве по п.28.
31. Способ модернизации существующей установки производства мочевины путем замены по меньшей мере части аппарата, оборудования или устройства в составе установки на часть, изготовленную в соответствии с применением по любому из пп.1-27.